(57)【要約】【課題】スクラッチ隠蔽層も粘着層も用いることなく隠蔽された情報を確認できる。【解決手段】摘み部（１）と隠蔽部（２）とを有し、  摘み部（１）は、少なくとも、静電防止二軸延伸ポリプロピレンフィルム（１１）と、水性イミン系アンカーコート剤層（３１）と、押し出しポリエチレン層（４０）と、アルミニウム蒸着ポリエチレンテレフタレートフィルム（６０）とを有し、  隠蔽部（２）は、少なくとも、静電防止二軸延伸ポリプロピレンフィルム（１１）と、隠蔽インキ層（２０）と、ウレタン系アンカーコート剤層（３２）と、押し出しポリエチレン層（４０）と、情報記録インキ層（５０）と、アルミニウム蒸着ポリエチレンテレフタレートフィルム（６０）とを有し、  アルミニウム蒸着ポリエチレンテレフタレートフィルム（６０）は、アルミニウム蒸着層（６２）が押し出しポリエチレン層（４０）側にあることを特徴とする情報隠蔽カード。【選択図】図１
2018089890.tif 000002
【特許請求の範囲】
【請求項１】
摘み部と隠蔽部とを有し、
摘み部は、少なくとも、静電防止二軸延伸ポリプロピレンフィルムと、水性イミン系アンカーコート剤層と、押し出しポリエチレン層と、アルミニウム蒸着ポリエチレンテレフタレートフィルムとを有し、
隠蔽部は、少なくとも、静電防止二軸延伸ポリプロピレンフィルムと、隠蔽インキ層と、ウレタン系アンカーコート剤層と、押し出しポリエチレン層と、情報記録インキ層と、アルミニウム蒸着ポリエチレンテレフタレートフィルムとを有し、
アルミニウム蒸着ポリエチレンテレフタレートフィルムは、アルミニウム蒸着層が押し出しポリエチレン層側にあることを特徴とする情報隠蔽カード。
【請求項２】
摘み部は、水性イミン系アンカーコート剤層が、押し出しポリエチレン層とともに無いことを特徴とする請求項１に記載の情報隠蔽カード。
【請求項３】
隠蔽部は、隠蔽インキ層と、押し出しポリエチレン層との間に、ウレタン系アンカーコート剤層および水性イミン系アンカーコート剤層を有することを特徴とする請求項１又は２に記載の情報隠蔽カード。
【発明の詳細な説明】
【技術分野】
【０００１】
本発明は、情報隠蔽カードに関する。
【背景技術】
【０００２】
一般に、シリアルコードなど特定の１人にしか見られてはいけないような秘密情報を隠蔽する場合、コインで削れるようなスクラッチ隠蔽層（例えば特許文献１参照）を施したり、隠蔽シール層（例えば特許文献２参照）を貼り付けたりする。
【０００３】
スクラッチ隠蔽層を剥離除去して秘密情報を獲得するには、コインのような硬いものが必要であったり、爪で引っ掻く時は爪を傷める危険性がある。
【０００４】
隠蔽シールには貼り付けるための粘着層があるので、隠蔽シールを一度剥がした後に再度貼り付けることができたり、隠蔽シールを剥がす時、手が粘着層に触れてべとつくこともある。
【先行技術文献】
【特許文献】
【０００５】
【特許文献１】特開平１０−２６４５６５号公報
【特許文献２】特開２０１０−３２６８４号公報
【発明の概要】
【発明が解決しようとする課題】
【０００６】
本発明は、このような事情を考慮してなされたもので、スクラッチ隠蔽層も粘着層も用いることなく隠蔽された情報を確認できることを課題とする。
【課題を解決するための手段】
【０００７】
本発明において上記課題を解決するために、まず請求項１の発明では、
摘み部と隠蔽部とを有し、
摘み部は、少なくとも、静電防止二軸延伸ポリプロピレンフィルムと、水性イミン系アンカーコート剤層と、押し出しポリエチレン層と、アルミニウム蒸着ポリエチレンテレフタレートフィルムとを有し、
隠蔽部は、少なくとも、静電防止二軸延伸ポリプロピレンフィルムと、隠蔽インキ層と、ウレタン系アンカーコート剤層と、押し出しポリエチレン層と、情報記録インキ層と、アルミニウム蒸着ポリエチレンテレフタレートフィルムとを有し、
アルミニウム蒸着ポリエチレンテレフタレートフィルムは、アルミニウム蒸着層が押し出しポリエチレン層側にあることを特徴とする情報隠蔽カードとしたものである。
【０００８】
また、請求項２の発明では、
摘み部は、水性イミン系アンカーコート剤層が、押し出しポリエチレン層とともに無いことを特徴とする請求項１に記載の情報隠蔽カードとしたものである。
【０００９】
また、請求項３の発明では、
隠蔽部は、隠蔽インキ層と、押し出しポリエチレン層との間に、ウレタン系アンカーコート剤層および水性イミン系アンカーコート剤層を有することを特徴とする請求項１又は２に記載の情報隠蔽カードとしたものである。
【発明の効果】
【００１０】
請求項１の発明では、摘み部は、少なくとも、静電防止二軸延伸ポリプロピレンフィルムと、水性イミン系アンカーコート剤層と、押し出しポリエチレン層と、アルミニウム蒸着ポリエチレンテレフタレートフィルムとを有し、アルミニウム蒸着ポリエチレンテレフタレートフィルムは、アルミニウム蒸着層が押し出しポリエチレン層側にあるので、請求項１の発明を作成してから１日経過すると、静電防止二軸延伸ポリプロピレンフィルムから静電防止剤（帯電防止剤）が押し出しポリエチレン層に転移する層転移が発生して、押し出しポリエチレン層と、アルミニウム蒸着ポリエチレンテレフタレートフィルムとの間のラミネート強度が、０．０Ｎ／１５ｍｍに減少して、静電防止二軸延伸ポリプロピレンフィルムがアルミニウム蒸着ポリエチレンテレフタレートフィルムに未接着の状態となるという効果がある。
【００１１】
また、請求項１の発明では、隠蔽部は、少なくとも、静電防止二軸延伸ポリプロピレンフィルムと、隠蔽インキ層と、ウレタン系アンカーコート剤層と、押し出しポリエチレン層と、情報記録インキ層と、アルミニウム蒸着ポリエチレンテレフタレートフィルムとを有し、アルミニウム蒸着ポリエチレンテレフタレートフィルムは、アルミニウム蒸着層が押し出しポリエチレン層側にあるので、静電防止二軸延伸ポリプロピレンフィルムから静電防止剤（帯電防止剤）が押し出しポリエチレン層に転移する層転移が発生せず、押し出しポリエチレン層と、アルミニウム蒸着ポリエチレンテレフタレートフィルムとの間のラミネート強度が初期のまま維持され、隠蔽インキ層によって情報記録インキ層で記録されている情報が隠蔽されるという効果がある。
【００１２】
このため、請求項１の発明は、摘み部において、静電防止二軸延伸ポリプロピレンフィルムを摘んで裏返し、さらに引っ張ることで、静電防止二軸延伸ポリプロピレンフィルムが、隠蔽インキ層及び押し出しポリエチレン層とともに、アルミニウム蒸着ポリエチレンテレフタレートフィルムから剥離して、情報記録インキ層で記録されている情報が現れて、この情報を確認することができるという効果がある。
【００１３】
また、請求項１の発明は、摘み部において、静電防止二軸延伸ポリプロピレンフィルムがアルミニウム蒸着ポリエチレンテレフタレートフィルムに未接着の状態であるので、静電防止二軸延伸ポリプロピレンフィルムを摘んでも、手がべとつかず、さらに、押し出しポリエチレン層には粘着性がないので、隠蔽インキ層及び押し出しポリエチレン層とともに剥離した静電防止二軸延伸ポリプロピレンフィルムを、再び、アルミニウム蒸着ポリエチレンテレフタレートフィルムのアルミニウム蒸着層の表面に貼り付けることは不可能であるという効果がある。
【００１４】
請求項２の発明では、摘み部は、水性イミン系アンカーコート剤層が、押し出しポリエチレン層とともに無いので、静電防止二軸延伸ポリプロピレンフィルムがアルミニウム層に未接着の状態となるという効果がある。
【００１５】
また、請求項２の発明では、請求項１の発明と同様に、隠蔽部は、少なくとも、静電防止二軸延伸ポリプロピレンフィルムと、隠蔽インキ層と、ウレタン系アンカーコート剤層と、押し出しポリエチレン層と、情報記録インキ層と、アルミニウム蒸着ポリエチレンテレフタレートフィルムとを有し、アルミニウム蒸着ポリエチレンテレフタレートフィルムは、アルミニウム蒸着層が押し出しポリエチレン層側にあるので、静電防止二軸延伸ポリプロピレンフィルムから静電防止剤（帯電防止剤）が押し出しポリエチレン層に転移する層転移が発生せず、押し出しポリエチレン層と、アルミニウム蒸着ポリエチレンテレフタレートフィルムとの間のラミネート強度が初期のまま維持され、隠蔽インキ層によって情報記録インキ層で記録されている情報が隠蔽されるという効果がある。
【００１６】
このため、請求項２の発明は、請求項１の発明と同様に、摘み部において、静電防止二軸延伸ポリプロピレンフィルムを摘んで裏返し、さらに引っ張ることで、静電防止二軸延伸ポリプロピレンフィルムが、隠蔽インキ層及び押し出しポリエチレン層とともに、アルミニウム蒸着ポリエチレンテレフタレートフィルムから剥離して、情報記録インキ層で記録されている情報が現れて、この情報を確認することができるという効果がある。
【００１７】
また、請求項２の発明は、請求項１の発明と同様に、摘み部において、静電防止二軸延伸ポリプロピレンフィルムがアルミニウム蒸着ポリエチレンテレフタレートフィルムに未接着の状態であるので、静電防止二軸延伸ポリプロピレンフィルムを摘んでも、手がべとつかず、さらに、押し出しポリエチレン層には粘着性がないので、隠蔽インキ層及び押し出しポリエチレン層とともに剥離した静電防止二軸延伸ポリプロピレンフィルムを、再び、アルミニウム蒸着ポリエチレンテレフタレートフィルムのアルミニウム蒸着層の表面に貼り付けることは不可能であるという効果がある。
【００１８】
請求項３の発明は、上記請求項１又は２の発明の効果に加えて、隠蔽部は、隠蔽インキ層と、押し出しポリエチレン層との間に、ウレタン系アンカーコート剤層だけではなく水性イミン系アンカーコート剤層も有するので、押し出しポリエチレン層と、アルミニウム蒸着層との間のラミネート強度を調整することができるという効果がある。
【００１９】
以上、本発明は、スクラッチ隠蔽層も粘着層も用いることなく隠蔽された情報を確認できるという効果がある。
【図面の簡単な説明】
【００２０】
【図１】本発明の情報隠蔽カードを説明する図であって、（ａ）は平面図、（ｂ）は（ａ）のＡＡ’断面の一実施形態を示す断面図。
【図２】本発明の情報隠蔽カードで隠蔽された情報を確認する方法を説明する図であって、（ａ）は摘み部の静電防止二軸延伸ポリプロピレン（ＯＰＰ）フィルムを摘んで裏返した状態を示す平面図、（ｂ）は静電防止二軸延伸ポリプロピレン（ＯＰＰ）フィルムを摘んで剥離させて情報の一部が現れた状態を示す平面図。
【図３】表基材をアンカーコート剤層と押し出しポリエチレン層とを介してアルミニウム蒸着ポリエチレンテレフタレートフィルムのアルミニウム蒸着層に積層した積層フィルムを示す図。
【図４】図１（ａ）のＡＡ’断面の他の実施形態を示す断面図。
【図５】図１（ａ）のＡＡ’断面の他の実施形態を示す断面図。
【発明を実施するための形態】
【００２１】
以下に、本発明の一実施形態を説明する。
【００２２】
まず、表基材として、ポリエチレンテレフタレート（ＰＥＴ）フィルム、未静電防止二軸延伸ポリプロピレン（ＯＰＰ）フィルム、静電防止二軸延伸ポリプロピレン（ＯＰＰ）フィルムの３種、アンカーコート剤として、水性イミン系アンカーコート剤、ウレタン系アンカーコート剤の２種の６つの組み合わせに対して、
図３に示すように、ポリエチレンテレフタレートフィルム６１の片面にアルミニウムが蒸着されてアルミニウム蒸着層６２が形成されているアルミニウム蒸着ポリエチレンテレ
フタレート（ＡＬ−ＶＭＰＥＴ）フィルム６０を用意し、表基材１０の片面にアンカーコート（ＡＣ）剤を塗布して、その片面にアンカーコート（ＡＣ）剤層３０を形成し、表基材１０のアンカーコート（ＡＣ）剤層３０と、アルミニウム蒸着ポリエチレンテレフタレート（ＡＬ−ＶＭＰＥＴ）フィルム６０のアルミニウム蒸着層６２との間に、溶融したポリエチレンを押し出して流し込み、押し出しポリエチレン（ＥＸＰＥ）層４０を形成して、表基材１０とアルミニウム蒸着ポリエチレンテレフタレート（ＡＬ−ＶＭＰＥＴ）フィルム６０とをラミネートして積層体を作成し、
押し出しポリエチレン（ＥＸＰＥ）層４０と、アルミニウム蒸着ポリエチレンテレフタレート（ＡＬ−ＶＭＰＥＴ）フィルム６０との間の１日経過後のラミネート強度を測定した。
【００２３】
また、表基材１０が、静電防止二軸延伸ポリプロピレン（ＯＰＰ）フィルムの場合には、押し出しポリエチレン（ＥＸＰＥ）層４０と、アルミニウム蒸着ポリエチレンテレフタレート（ＡＬ−ＶＭＰＥＴ）フィルム６０との間の初期のラミネート強度も測定した。
【００２４】
ここで、静電防止二軸延伸ポリプロピレン（ＯＰＰ）フィルムは、静電防止剤（帯電防止剤）を含むことにより静電防止がなされた二軸延伸ポリプロピレン（ＯＰＰ）フィルムであるのに対して、未静電防止二軸延伸ポリプロピレン（ＯＰＰ）フィルムは、静電防止剤（帯電防止剤）を一切含まない二軸延伸ポリプロピレン（ＯＰＰ）フィルムであり、また、ポリエチレンテレフタレート（ＰＥＴ）フィルムも、静電防止剤（帯電防止剤）を一切含まない。
【００２５】
以下の表１に、測定結果を示す。
【００２６】
【表１】
2018089890.tif 000003
【００２７】
表１から明らかなように、表基材１０が、静電防止剤（帯電防止剤）を含む静電防止二軸延伸ポリプロピレン（ＯＰＰ）フィルムの場合、初期のラミネート強度は、水性イミン系アンカーコート剤、ウレタン系アンカーコート剤のいずれでも、１．２Ｎ／１５ｍｍであり、１日経過後のラミネート強度は、水性イミン系アンカーコート剤では、０．０Ｎ／１５ｍｍに減少して消失するのに対して、ウレタン系アンカーコート剤では、１．２Ｎ／１５ｍｍのままである。
【００２８】
また、表基材１０が、静電防止剤（帯電防止剤）を一切含まない未静電防止二軸延伸ポリプロピレン（ＯＰＰ）フィルムの場合、１日経過後のラミネート強度は、水性イミン系アンカーコート剤では、２．０Ｎ／１５ｍｍであり、ウレタン系アンカーコート剤では、３．３Ｎ／１５ｍｍである。
【００２９】
また、表基材１０が、静電防止剤（帯電防止剤）を一切含まないポリエチレンテレフタレート（ＰＥＴ）フィルムの場合、１日経過後のラミネート強度は、水性イミン系アンカーコート剤では、３．５Ｎ／１５ｍｍであり、ウレタン系アンカーコート剤では、４．１Ｎ／１５ｍｍである。
【００３０】
以上の結果は、表基材１０が、静電防止剤（帯電防止剤）を含む静電防止二軸延伸ポリプロピレン（ＯＰＰ）フィルムで、アンカーコート剤が、水性イミン系アンカーコート剤の場合、表基材１０から静電防止剤（帯電防止剤）が押し出しポリエチレン（ＥＸＰＥ）層４０に転移する層転移が発生して、押し出しポリエチレン（ＥＸＰＥ）層４０と、アルミニウム蒸着ポリエチレンテレフタレート（ＡＬ−ＶＭＰＥＴ）フィルム６０との間のラミネート強度が、初期の１．２Ｎ／１５ｍｍから、１日経過後には、０．０Ｎ／１５ｍｍに減少して消失することを意味している。
【００３１】
また、以上の結果は、表基材１０が、静電防止剤（帯電防止剤）を含む静電防止二軸延伸ポリプロピレン（ＯＰＰ）フィルムで、アンカーコート剤が、ウレタン系アンカーコート剤の場合、表基材１０から静電防止剤（帯電防止剤）が押し出しポリエチレン（ＥＸＰＥ）層４０に転移する層転移は発生しないために、押し出しポリエチレン（ＥＸＰＥ）層４０と、アルミニウム蒸着ポリエチレンテレフタレート（ＡＬ−ＶＭＰＥＴ）フィルム６０との間のラミネート強度は、初期から同じ１．２Ｎ／１５ｍｍが持続することを意味している。
【００３２】
そして、１．２Ｎ／１５ｍｍというラミネート強度は、表基材１０がポリエチレンテレフタレート（ＰＥＴ）フィルム又は未静電防止二軸延伸ポリプロピレン（ＯＰＰ）フィルムである場合のラミネート強度の６割以下である。
【００３３】
本発明の一実施形態の情報隠蔽カードは、表基材１０が、静電防止剤（帯電防止剤）を含む静電防止二軸延伸ポリプロピレン（ＯＰＰ）フィルムの場合、押し出しポリエチレン（ＥＸＰＥ）層４０と、アルミニウム蒸着ポリエチレンテレフタレート（ＡＬ−ＶＭＰＥＴ）フィルム６０との間のラミネート強度が、水性イミン系アンカーコート剤では、初期の１．２Ｎ／１５ｍｍから、１日経過後には、０．０Ｎ／１５ｍｍに減少して消失し、ウレタン系アンカーコート剤では、初期から同じ１．２Ｎ／１５ｍｍが持続するという事実を利用したものである。
【００３４】
本発明の一実施形態の情報隠蔽カードは、図１（ａ）に示すように、表面形状が、４つの角が丸い略四角形状で、表面の一つの角に略三角形状の摘み部１と、摘み部１以外の表面の部分に隠蔽部２とを有する。
【００３５】
そして、本発明の一実施形態の情報隠蔽カードは、摘み部１では、図１（ｂ）に示すように、表面から順に、静電防止二軸延伸ポリプロピレン（ＯＰＰ）フィルム１１、隠蔽インキ層２０、水性イミン系アンカーコート（ＡＣ）剤層３１、押し出しポリエチレン（ＥＸＰＥ）層４０、アルミニウム蒸着ポリエチレンテレフタレート（ＡＬ−ＶＭＰＥＴ）フィルム６０のアルミニウム蒸着層６２、アルミニウム蒸着ポリエチレンテレフタレート（ＡＬ−ＶＭＰＥＴ）フィルム６０のポリエチレンテレフタレートフィルム６１、紙層７０を有する。
【００３６】
また、本発明の一実施形態の情報隠蔽カードは、隠蔽部２では、図１（ｂ）に示すように、表面から順に、静電防止二軸延伸ポリプロピレン（ＯＰＰ）フィルム１１、隠蔽インキ層２０、ウレタン系アンカーコート（ＡＣ）剤層３２、押し出しポリエチレン（ＥＸＰＥ）層４０、情報記録インキ層５０、アルミニウム蒸着ポリエチレンテレフタレート（ＡＬ−ＶＭＰＥＴ）フィルム６０のアルミニウム蒸着層６２、アルミニウム蒸着ポリエチレンテレフタレート（ＡＬ−ＶＭＰＥＴ）フィルム６０のポリエチレンテレフタレートフィルム６１、紙層７０を有する。
【００３７】
静電防止二軸延伸ポリプロピレン（ＯＰＰ）フィルム１１は、上述したように、静電防止剤（帯電防止剤）を含むことにより静電防止がなされた二軸延伸ポリプロピレン（ＯＰＰ）フィルムである。静電防止二軸延伸ポリプロピレン（ＯＰＰ）フィルムの市販品としては、例えば、三井化学東セロ株式会社のＵ−１、フタムラ化学株式会社のＦＯＲ、東洋紡株式会社のＰ２１６１が挙げられる。
【００３８】
隠蔽インキ層２０は、情報記録インキ層５０で記録されている情報を隠蔽するためのものであって、静電防止二軸延伸ポリプロピレン（ＯＰＰ）フィルム１１の片側の全面に、フィルム裏刷り用インキを塗布することで設けられたものである。このフィルム裏刷り用
インキは、一般的なものであれば何でも良い。
【００３９】
水性イミン系アンカーコート（ＡＣ）剤層３１は、摘み部１においてのみ、押し出しポリエチレン（ＥＸＰＥ）層４０とアルミニウム蒸着ポリエチレンテレフタレート（ＡＬ−ＶＭＰＥＴ）フィルム６０との間のラミネート強度を消失させて、静電防止二軸延伸ポリプロピレン（ＯＰＰ）フィルム１１とアルミニウム蒸着ポリエチレンテレフタレート（ＡＬ−ＶＭＰＥＴ）フィルム６０とを未接着の状態にして、静電防止二軸延伸ポリプロピレン（ＯＰＰ）フィルム１１を摘めるようにするために、隠蔽インキ層２０に、水性イミン系アンカーコート（ＡＣ）剤をパターンコートすることによりパターン状に設けられたものである。水性イミン系アンカーコート（ＡＣ）剤の市販品としては、例えば、日本曹達株式会社のＴ−１８５／Ｔ−１８５硬化剤が挙げられる。
【００４０】
ウレタン系アンカーコート（ＡＣ）剤層３２は、隠蔽部２においてのみ、押し出しポリエチレン（ＥＸＰＥ）層４０とアルミニウム蒸着ポリエチレンテレフタレート（ＡＬ−ＶＭＰＥＴ）フィルム６０との間のラミネート強度を、静電防止二軸延伸ポリプロピレン（ＯＰＰ）フィルム１１とアルミニウム蒸着ポリエチレンテレフタレート（ＡＬ−ＶＭＰＥＴ）フィルム６０とを人の手で剥離可能な程度にするために、隠蔽インキ層２０に、ウレタン系アンカーコート（ＡＣ）剤をパターンコートすることによりパターン状に設けられたものである。ウレタン系アンカーコート（ＡＣ）剤の市販品としては、例えば、三井化学株式会社のＡ３２１０／Ａ３０７０が挙げられる。
【００４１】
情報記録インキ層５０は、隠蔽インキ層２０で隠蔽される情報を記録するものであって、アルミニウム蒸着ポリエチレンテレフタレート（ＡＬ−ＶＭＰＥＴ）フィルム６０のアルミニウム蒸着層６２の表面に、蒸着面用表刷りインキで、この情報を印刷することで設けたものである。この蒸着面用表刷りインキは、一般的なものであれば何でも良い。
【００４２】
アルミニウム蒸着ポリエチレンテレフタレート（ＡＬ−ＶＭＰＥＴ）フィルム６０および紙層７０は、どのグレードでもよい。
【００４３】
以下に、本発明の一実施形態の情報隠蔽カードの作成方法の一例について説明する。
【００４４】
静電防止二軸延伸ポリプロピレン（ＯＰＰ）フィルム１１を用意し、静電防止二軸延伸ポリプロピレン（ＯＰＰ）フィルム１１の片側の全面に、フィルム裏刷り用インキを塗布して、隠蔽インキ層２０を設け、さらに、摘み部１における隠蔽インキ層２０に、水性イミン系アンカーコート（ＡＣ）剤をパターンコートしてパターン状に水性イミン系アンカーコート（ＡＣ）剤層３１を設け、隠蔽部２における隠蔽インキ層２０に、ウレタン系アンカーコート（ＡＣ）剤をパターンコートしてパターン状にウレタン系アンカーコート（ＡＣ）剤層３２を設ける。
【００４５】
尚、水性イミン系アンカーコート（ＡＣ）剤、ウレタン系アンカーコート（ＡＣ）剤、それぞれをパターンコートする順序は、いずれが先でも良く、問わない。また、水性イミン系アンカーコート（ＡＣ）剤とウレタン系アンカーコート（ＡＣ）剤とは、見当制御のために、色付けされていても良い。
【００４６】
また、アルミニウム蒸着ポリエチレンテレフタレート（ＡＬ−ＶＭＰＥＴ）フィルム６０のポリエチレンテレフタレートフィルム６１を紙層７０に貼り合せたものを用意し、アルミニウム蒸着層６２の表面に、蒸着面用表刷りインキで、情報を印刷することで記録して、情報記録インキ層５０を設ける。
【００４７】
そして、水性イミン系アンカーコート（ＡＣ）剤層３１及びウレタン系アンカーコート
（ＡＣ）剤層３２を設けた隠蔽インキ層２０と、情報記録インキ層５０を設けたアルミニウム蒸着層６２との間に、溶融したポリエチレンを押し出して流し込み、押し出しポリエチレン（ＥＸＰＥ）層４０を形成して、静電防止二軸延伸ポリプロピレン（ＯＰＰ）フィルム１１とアルミニウム蒸着ポリエチレンテレフタレート（ＡＬ−ＶＭＰＥＴ）フィルム６０とをラミネートして本発明の一実施形態の情報隠蔽カードを作成する。
【００４８】
本発明の一実施形態の情報隠蔽カードは、上述したように、作成してから１日経過すると、摘み部１においては、静電防止二軸延伸ポリプロピレン（ＯＰＰ）フィルム１１から静電防止剤（帯電防止剤）が押し出しポリエチレン（ＥＸＰＥ）層４０に転移する層転移が発生して、押し出しポリエチレン（ＥＸＰＥ）層４０と、アルミニウム蒸着ポリエチレンテレフタレート（ＡＬ−ＶＭＰＥＴ）フィルム６０との間のラミネート強度が、０．０Ｎ／１５ｍｍに減少して、静電防止二軸延伸ポリプロピレン（ＯＰＰ）フィルム１１がアルミニウム蒸着ポリエチレンテレフタレート（ＡＬ−ＶＭＰＥＴ）フィルム６０に未接着の状態となるのに対して、隠蔽部２においては、静電防止二軸延伸ポリプロピレン（ＯＰＰ）フィルム１１から静電防止剤（帯電防止剤）が押し出しポリエチレン（ＥＸＰＥ）層４０に転移する層転移が発生せず、押し出しポリエチレン（ＥＸＰＥ）層４０と、アルミニウム蒸着ポリエチレンテレフタレート（ＡＬ−ＶＭＰＥＴ）フィルム６０との間のラミネート強度が初期のまま維持され、隠蔽インキ層２０によって情報記録インキ層５０で記録されている情報が隠蔽される。
【００４９】
このため、本発明の一実施形態の情報隠蔽カードは、図２（ａ）に示すように、摘み部１において、静電防止二軸延伸ポリプロピレン（ＯＰＰ）フィルム１１を、隠蔽インキ層２０と水性イミン系アンカーコート（ＡＣ）剤層３１と押し出しポリエチレン（ＥＸＰＥ）層４０とともに摘んで裏返し、さらに引っ張ることで、静電防止二軸延伸ポリプロピレン（ＯＰＰ）フィルム１１が、隠蔽インキ層２０とウレタン系アンカーコート（ＡＣ）剤層３２と押し出しポリエチレン（ＥＸＰＥ）層４０とともに、アルミニウム蒸着ポリエチレンテレフタレート（ＡＬ−ＶＭＰＥＴ）フィルム６０から剥離して、図２（ｂ）に示すように、アルミニウム蒸着ポリエチレンテレフタレート（ＡＬ−ＶＭＰＥＴ）フィルム６０のアルミニウム蒸着層６２の表面に情報記録インキ層５０で記録されている情報が現れて、この情報を確認することができる。
【００５０】
また、本発明の一実施形態の情報隠蔽カードは、上述したように、作成してから１日経過すると、摘み部１において、押し出しポリエチレン（ＥＸＰＥ）層４０と、アルミニウム蒸着ポリエチレンテレフタレート（ＡＬ−ＶＭＰＥＴ）フィルム６０との間のラミネート強度が、０．０Ｎ／１５ｍｍに減少して、静電防止二軸延伸ポリプロピレン（ＯＰＰ）フィルム１１がアルミニウム蒸着ポリエチレンテレフタレート（ＡＬ−ＶＭＰＥＴ）フィルム６０に未接着の状態になるので、静電防止二軸延伸ポリプロピレン（ＯＰＰ）フィルム１１を、隠蔽インキ層２０と水性イミン系アンカーコート（ＡＣ）剤層３１と押し出しポリエチレン（ＥＸＰＥ）層４０とともに摘んでも、手がべとつかず、さらに、押し出しポリエチレン（ＥＸＰＥ）層４０は粘着性がないので、隠蔽インキ層２０と水性イミン系アンカーコート（ＡＣ）剤層３１又はウレタン系アンカーコート（ＡＣ）剤層３２と押し出しポリエチレン（ＥＸＰＥ）層４０とともに剥離した静電防止二軸延伸ポリプロピレン（ＯＰＰ）フィルム１１を、再び、アルミニウム蒸着ポリエチレンテレフタレート（ＡＬ−ＶＭＰＥＴ）フィルム６０のアルミニウム蒸着層６２の表面に貼り付けることは不可能である。
【００５１】
隠蔽部２における押し出しポリエチレン（ＥＸＰＥ）層４０と、アルミニウム蒸着ポリエチレンテレフタレート（ＡＬ−ＶＭＰＥＴ）フィルム６０との間のラミネート強度を調整するために、図４に示すように、隠蔽部２において、隠蔽インキ層２０に、ウレタン系アンカーコート（ＡＣ）剤層３２だけではなく、水性イミン系アンカーコート（ＡＣ）剤
層３１も設けてもよい。この場合、水性イミン系アンカーコート（ＡＣ）剤層３１のパターンは、ドット柄とする。ドットの大きさや間隔は所望のラミネート強度が得られるように定められる。この場合でも、水性イミン系アンカーコート（ＡＣ）剤、ウレタン系アンカーコート（ＡＣ）剤、それぞれをパターンコートする順序は、いずれが先でも良く、問わない。
【００５２】
また、摘み部１において、隠蔽インキ層２０に水性イミン系アンカーコート（ＡＣ）剤層３１を設ける代わりに、図５に示すように、隠蔽インキ層２０と、アルミニウム蒸着ポリエチレンテレフタレート（ＡＬ−ＶＭＰＥＴ）フィルム６０のアルミニウム蒸着層６２との間に、水性イミン系アンカーコート（ＡＣ）剤層３１と、押し出しポリエチレン（ＥＸＰＥ）層４０とを設けず、隠蔽インキ層２０を設けた静電防止二軸延伸ポリプロピレン（ＯＰＰ）フィルム１１と、アルミニウム蒸着ポリエチレンテレフタレート（ＡＬ−ＶＭＰＥＴ）フィルム６０とを未接着してもよい。
【符号の説明】
【００５３】
１…摘み部
２…隠蔽部
１０…表基材
１１…静電防止二軸延伸ポリプロピレン（ＯＰＰ）フィルム
２０…隠蔽インキ層
３０…アンカーコート（ＡＣ）剤層
３１…水性イミン系アンカーコート（ＡＣ）剤層
３２…ウレタン系アンカーコート（ＡＣ）剤層
４０…押し出しポリエチレン（ＥＸＰＥ）層
５０…情報記録インキ層
６０…アルミニウム蒸着ポリエチレンテレフタレート（ＡＬ−ＶＭＰＥＴ）フィルム
６１…ポリエチレンテレフタレートフィルム
６２…アルミニウム蒸着層
７０…紙層
【図１】
2018089890.tif 000004
【図２】
2018089890.tif 000005
【図３】
2018089890.tif 000006
【図４】
2018089890.tif 000007
【図５】
2018089890.tif 000008